(57)【要約】      （修正有）【課題】セラミック材料や積層マルチパネルガラスユニットに頼る必要のない、有用な耐火ガラスユニットの製法の提供。【解決手段】少なくとも厚さが１９ミリメートルの透明フロート焼なましガラスシートを用い、このシートの縁を研磨して、実質的に欠陥がないように傾斜又は丸みをつけ、次いで、該ガラスシートを少なくとも摂氏６００度の温度で少なくとも７５０秒間加熱し、続いて空気等の流体で急冷する、耐火ガラスユニットの製法。【選択図】なし【特許請求の範囲】
【請求項１】
耐火ガラスユニットを製造する方法において：
少なくとも厚さ１９ミリメートルで、パラメトリック端部を有する透明フロート焼きなましガラスシートを選択するステップと；
前記透明フロート焼なましガラスシートのエッジを、ほぼ欠陥がないようにするステップと；
前記透明フロート焼なましガラスシートにオーブン内で特別な焼戻しプロセスを行うステップであって、前記透明フロート焼なましガラスシートを、少なくとも摂氏６００度の温度で少なくとも７５０秒間加熱するステップと；
前記透明フロート焼なましガラスシートを流体で急冷するステップと；
を具えることを特徴とする方法。
【請求項２】
前記透明フロート焼なましガラスシートのエッジをほぼ欠陥がないようにするステップが、前記透明フロート焼きなましガラスのエッジに傾斜をつけるステップを具えることを特徴とする、請求項１に記載の方法。
【請求項３】
前記透明フロート焼なましガラスシートのエッジをほぼ欠陥がないようにするステップが、前記透明フロート焼きなましガラスのエッジに丸みをつけるステップを具えることを特徴とする、請求項１に記載の方法。
【請求項４】
前記透明フロート焼なましガラスシートを、摂氏６００度から摂氏６７０度の間の熱に暴露するステップを具えることを特徴とする請求項１に記載の方法。
【請求項５】
前記熱暴露の期間が７５０秒から９６０秒の範囲であることを特徴とする、請求項１に記載の方法。
【請求項６】
前記透明フロート焼なましガラスシートを摂氏６００度から摂氏６７０度の範囲の熱に暴露することを特徴とする、請求項５に記載の方法。
【請求項７】
前記透明フロート焼なましガラスシートを流体で急冷するステップに続いて、前記透明フロート焼なましガラスシートにポリマー物質でコーティングを行う追加ステップを具えることを特徴とする、請求項１に記載の方法。
【請求項８】
請求項１に記載の方法により調製した耐火性ガラスでできた自己充足型ユニット。
【請求項９】
全米防火協会−３５７火災加熱試験、ＣＰＳＣ  １６  ＣＦＲ  １２０１  ＣＡＴ  ＩＩおよびＡＮＳＩ  Ｚ９７．１  ＣＡＴ衝撃試験に合格する耐火ガラスを製造する方法において：
少なくとも厚さ１９ミリメートルで、パラメトリックエッジを有する透明フロート焼きなましガラスシートを選択するステップと；
前記透明フロート焼なましガラスシートのエッジにほぼ欠陥がないようにするステップと；
前記透明フロート焼なましガラスシートをオーブン内で特別な焼戻しプロセスに供し、前記透明フロート焼なましガラスシートを、少なくとも摂氏６００度の温度で少なくとも７５０秒間加熱するステップと；
前記透明フロート焼なましガラスシートを流体で冷却するステップと；
を具えることを特徴とする方法。
【請求項１０】
前記透明フロート焼なましガラスシートのエッジにほぼ欠陥がないようにするステップが、前記透明フロート焼きなましガラスシートの端部を面取りするステップを具えることを特徴とする請求項９に記載の方法。
【請求項１１】
前記透明フロート焼なましガラスシートのエッジに実質的に欠陥がないようにするステップが、前記透明フロートアニールガラスシートの縁部を丸くするステップを具えることを特徴とする、請求項９に記載の方法。
【請求項１２】
前記透明フロート焼なましガラスシートを、摂氏６３０度乃至摂氏６７０度の範囲の熱に暴露することを特徴とする、請求項９に記載の方法。
【請求項１３】
前記熱暴露の期間が７５０乃至９６０秒の範囲であることを特徴とする、請求項９に記載の方法。
【請求項１４】
前記透明フロート焼なましガラスシートが、摂氏６３０度乃至摂氏６７０度の範囲の熱に暴露されることを特徴とする、請求項９に記載の方法。
【請求項１５】
前記透明フロート焼なましガラスシートを流体で急冷する前記ステップに続いて、前記透明フロート焼なましガラスシートにポリマー物質のコーティングを塗布するステップをさらに具えることを特徴とする、請求項９に記載の方法。
【請求項１６】
請求項９に記載の方法により調製された耐火性ガラスでできた自己充足型ユニット。
【発明の詳細な説明】
【技術分野】
【０００１】
［関連出願の相互参照］
本出願は、２０１８年８月２４日に提出された米国暫定出願第６２／７２２，７６２号、および、２０１８年９月６日に提出された米国仮出願番号第６２／７２７，９２３号の優先権を主張する。
【０００２】
本出願は、新規で有用な耐火ガラスユニットおよびその製造方法に関する。
【０００３】
耐火ガラスは、建築構造物の窓、ドア、壁に使用できる。耐火ガラスは、通常、構造物近くの火災の結果としてガラスを通って伝わる熱の遮断に耐えることを意図している。耐火ガラスは、全米防火協会の２５７テスト（ＮＦＰＡ−２５７）で特定される標準的な火災加熱試験によって判定される。ガラスに関するこのような試験を実施する結果、試験中にガラス片がその完全性を維持した分数に応じて等級が割り当てられる。
【０００４】
従来は、ガラスにワイヤを埋め込んだ耐火ガラスが入手可能であった。ワイヤを埋め込んだガラスはガラスに更なる強度と耐久性を与えるが、このようなワイヤ埋め込みガラスは、粉砕したあるいは割れたワイヤガラスと接触した人に重傷を負わせるために人気がなくなった。
【０００５】
ワイヤ入りガラスの代替品として、固体または液体形状の膨張性材料でできた内層を有する積層製品を使用して、耐火ガラスが構築された。また、「セラミックガラス」でできたシングルガラスも、構造物内のワイヤ埋め込みガラスの代替品となった。「セラミックガラス」は本物のガラスではなく、より正確には「クリアあるいは透明なセラミック材料」と記載されている。透明セラミック材料は、窓、ドア、その他の耐火インサートとして成功裏に役立ってきたが、本物のガラスと比較して、透明セラミックパネルは非常に高価である。従って、ワイヤ入りガラスの代替品としての透明セラミック材料は、透明セラミック材料のこのような高いコストにより、妨害されてきた。
【０００６】
過去には、米国特許第５，９１０，６２０号にみられるような耐火性ガラス構造が提案されており、ここでは２枚の強化ガラスシートを樹脂層で分けることで、耐火性が提供されている。
【０００７】
したがって、セラミック材料や積層マルチパネルガラスユニットに頼る必要のない、真のガラスでできた耐火ガラスを提供することが求められている。
【発明の概要】
【０００８】
本出願によれば、新規で有用な耐火ガラスユニットが提供されている。
【０００９】
耐火ガラスユニットには、少なくとも厚さ１９ｍｍの真のガラスでできた単一シートを選択するステップが含まれる。真のガラスでできた単一シートはさらに、孔、引っかき傷、含有物などのエッジの欠陥を検査する。次いで、必要に応じて、ガラスシートのエッジを磨いてこのような欠陥を除去し、通常、丸みを帯びたまたは面取りをしたエッジ表面を形成する。
【００１０】
上述したようにガラスシートを調製したら、特別な焼戻しプロセスを行う。さらに、特別な焼戻しプロセスに続いて、焼戻したガラスシートに上述したＮＦＰＡ−２５７火災加熱試験を行い、火災等級を得る、あるいは火災等級が授与される。
【００１１】
新規で有用な耐火ガラスユニットとその作成方法が上述されていることは明らかである。
【００１２】
したがって、本出願の目的は、既存のワイヤ入りガラスの代替となり得る耐火性ガラスユニットおよびその製造方法を提供することである。
【００１３】
本出願のもう一つの目的は、透明なセラミック材料またはガラス積層構造の代替となり得る耐火性ガラスユニットとその製造方法を提供することである。
【００１４】
本出願の更なる目的は、ソーダ石灰シリカガラスや、その他といった原材料として真のガラスを使用した耐火ガラスおよびその製造方法を提供することである。
【００１５】
本出願の更なる目的は、透明な耐火性材料を必要とする窓、ドア、床などに使用できる耐火性ガラスユニットおよびその製造方法を提供することである。
【００１６】
本出願の更なる目的は、従来技術のワイヤ入りガラスよりも視覚的な透明度が良好である耐火性ガラスユニットおよびその製造方法を提供することである。
【００１７】
本出願の更なる目的は、優れた耐衝撃性を示す耐火性ガラスユニットとその製造方法を提供することである。
【００１８】
本出願の更なる目的は、様々な建築構造の構成に有用な耐火性ガラスユニットと、その製造方法を提供することである。
【００１９】
本出願は、特に明細書を読むにつれて明らかになる特定の特性および特徴に関する他の目的および利点を有する。
【図面の簡単な説明】
【００２０】
【図１】図１は、真のガラスでできたシートの断面図である。
【図２】図２は、図１に示す真のガラスシートの平面図である。
【図３】図３は、丸みを帯びたまたはペンシルタイプに研磨されたガラスシートの研磨したエッジ部分を示す部分断面図である。
【図４】図４は、先端面取り部分を有するガラスシートの研磨したエッジ部分を示す断面図である。
【図５】図５は、図１および図２に示すガラスシートの、焼戻し炉を通り、次いで火災加熱試験への動きを示す概略図である。
【図６】図６は、ＮＦＰＡ−２５７テストとして特定された火災加熱試験適用後の、図１および図２のガラスシート表面の一部の平面図である。
【図７】図７は、図６に示すガラスシートの７−７線に沿った断面図である。
【００２１】
本出願をより良く理解するためには、前述の図面を参照して、以下に述べる好ましい実施形態の詳細な説明を参照されたい。
【発明を実施するための形態】
【００２２】
本発明の好ましい実施形態の以下の説明は、かなり詳細に記載されており、図面と併せて解釈されるべきである。
【００２３】
本発明の実施形態は全体を通して参照符号１０で示されている。図１及び２を参照すると、選択されたガラスシート１２が、図５ないし７の本発明の耐火ガラスの出発材料として示されていることがわかる。ガラスシート１２は、エッジまたは周囲部分１４を具え、図２に示すように、ほぼ長方形の形状に形成されている。ガラスシート１２は、本質的に半透明の真のガラスである。用語「真のガラス」は、真のガラスの全体的なアモルファス構造を欠き、一またはそれ以上の結晶相を含む「セラミックガラス」や透明セラミック材料を意図的に排除することを意味する。本来は、「セラミックガラス」という用語は誤称であり、正しくは「透明またはクリアセラミック」というべきである。また、真のガラスは一般に「通常のガラス」、「フロートガラス」、「板ガラス」、「シートガラス」などと呼ばれている。通常、ソーダ石灰シリカガラスは、特定の化学的変動によって、窓やドアに使用される。さらに、ガラスシート１２は、従来の技術により焼なましたものであり、一般に、透明フロート焼きなましガラスと呼ばれる。また、元のガラス板１２を全体的に検査して、「クラムシェル」チップ、ヘアラインクラック、ホイール傷などのエッジの欠陥がないことを確認することが重要である。後述するガラスシート１２の特別な焼戻しステップでこれらが有害な影響を与えることがあるからである。ガラスシート１２は、少なくとも厚さ１９ｍｍの比較的厚いガラスシートであることに留意されたい。ガラスシート１２の外側表面１６は、従来の方法で全体を洗浄する。次いで、ガラスシート１２の縁部または周辺部１４に、欠陥がないか慎重に検査する。必要があれば、エッジ１４を研磨して、そのような欠陥を実質的に除去する。
【００２４】
図３および図４は、ガラスシート１２の縁部１４の縁部研磨の可能性を示している。図３は、ペンシルポリッシュ仕上げとして知られる丸みを帯びた仕上げ１８を示す。図４は、面取り２１と２３をガラスシート１２のエッジ部に施して、面取り仕上げを形成したガラスシート１２の面取り部分２０を示す。
【００２５】
図５を参照すると、耐火性ガラス１０を製造する独自の方法が、ガラスシート１２を焼戻し炉２２に送ることによりガラスシート１２を特に焼き戻すステップを具えることが分かる。この特別焼戻しプロセスは、並外れて長い７５０〜９６０秒間、好ましくは８００−９００秒間、ガラスシート１２を焼戻し炉に通すステップを具える。このような焼戻しは、連続ベースまたはバッチベースで行われる。焼戻し炉２２を通す連続速度は、毎秒６０〜４５０ミリメートルの範囲である。焼戻し炉２２内のガラスシート１２に加えられる熱は、記載されている時間、摂氏６００度から６７０度の間で変動する。焼戻し炉２２内で熱を加えることに続いて、ガラスシート１２は、従来の方法で焼戻し炉内の上部および下部ノズルにより空気急冷される。ノズルの圧力は一般に約１００ミリメートルである。焼戻し炉２２から出た後、耐火ガラスシート１０は、平方インチ当たり約１０，０００ポンドほど表面が圧縮する。
【００２６】
その後、特別に焼戻したガラスシート１０に火災試験２４を行なうことが可能であり、以下に記載した火災等級を得る。
【００２７】
火災加熱試験２４を用いて、ガラスシート１０の一般に承認された火災等級を得ることができる。米国防火協会２５７試験（ＮＦＰＡ−２５７）として知られている火災加熱試験２４を標準プロトコルに従って実施した。ＮＦＰＡ−２５７火災加熱試験は、５分から３時間の間のどの時点でも延長できる。本発明の場合、いくつかの耐火ガラスシート１０を、９０分間成功裏に試験を行い、温度は摂氏９８０度に達した。一般に、ＮＦＰＡ−２５７火災加熱試験は、二段階のステップがある。火災試験段階で炎熱を特定時間加えて、次いで、炎熱源を取り除いて、加熱したガラスに水をかける射水試験が行われる。本発明では、ＮＦＰＡ−２５７火災加熱試験の結果、ガラス１０は、図６および図７に示す表面可視パターンを示した。図６は、火災加熱試験２４の射水試験部分の後の、ガラスシート１０の表面領域の断面を示している。ガラスシート１０を破砕することなく、ひびの入ったパターン２６が現れている。すなわち、ガラスシート１０は単一シートの一体性を維持した。ガラスシート１０の複数の個体部分３０間の複数の継ぎ目２８は軟化するが互いに再附着して、火災加熱試験２４の射水部分の後も、ガラスシート１０全体の一体性を維持すると考えられている。図７は、ガラスシート１０の面取りされた縁部３０と３２との間の不規則な接着継ぎ目２８を示す。この独自の結果は、ガラスシート１２に適用された前述の特別な焼戻しプロセスによるものと考えられる。
【００２８】
焼戻しプロセスに続いて、耐火性ガラス１０を、結合ポリマーベースなどの適切なコーティングで覆うようにしてもよい。このようなコーティングは、窓やドアフレーム用に取り付けたときに、防火ガラス１０のガラス表面の性能や強度を向上させる助けになる。
【００２９】
以下の実施例は、本発明を説明するためのものであり、本発明を限定するものと見なすべきではない。
【００３０】
実施例Ｉ
長さ９６インチ、幅４８インチ、厚さ３／４インチ（１９ミリメートル）の透明フロート焼なましガラスでできた長方形のシートを、約６４０−６７０℃の温度で８４０秒間焼戻し、その後空気急冷した。次いで、焼戻したシートにＮＦＰＡ−２５７火災加熱試験を行い、１０分で火災試験部分が粉砕され、この試験は不合格となった。ガラスシートを検査したところ、周辺の欠陥が明らかになった。
【００３１】
実施例ＩＩ
長さ９６インチ、幅４８インチ、厚さ３／４インチの選択された透明フロート焼きなましガラスでできた矩形シートを、焼戻し炉で、摂氏６５０度で６００秒間焼戻した。次いで、焼戻したシートにＮＦＰＡ−２５７火災加熱試験を行い、この火災試験部分を５分で粉砕することによって、試験は不合格であった。破損した時点で、ガラスシートの温度は摂氏約５８０度（華氏１，０００度）に達した。
【００３２】
実施例ＩＩＩ 
長さ９６インチ、幅４８インチ、厚さ３／４インチ（１９ミリメートル）の透明フロート焼きなましガラスでできた長方形シートを選択した。次いで、このシートの周囲の欠陥を検査した。さらに、エッジを細かく削り、ペンシル仕上げにした。約６５０℃の焼戻し炉で９６０秒間の長時間、シートを焼戻した。次いで、シートにＮＦＰＡ−２５７火災加熱試験を行い、火災試験の１５分後に粉砕することによって、この試験は不合格となった。
【００３３】
実施例ＩＶ
長さが１１と１／４インチ、幅１１と１／４インチ、厚さ３／４インチ（１９ミリメートル）の透明なフロート焼きなましガラスでできた長方形シートを選択した。シートの周辺の欠陥を検査した。次いで、シートのエッジを研磨して、ペンシル状の端部を作成した。次いで、シートを焼戻し炉で約６４０−６７０℃の温度で８４０秒間特別に焼戻し、空気を焼き入れした。次に、特別に焼戻したシートにＮＦＰＡ−２５７火災加熱試験を行ったところ、９０分の時点で完全性が維持されており、火炎と射水試験を含むこの試験に合格した。
【００３４】
実施例Ｖ
長さ６０インチ、幅２０インチ、厚さ３／４インチ（１９ミリメートル）の透明フロート焼なましガラスでできた長方形シートを選択した。次いで、シートの周囲の欠陥を検査した。さらに、シートのエッジを磨いて面取り仕上げにした。次に、シートを焼戻し炉で約６４０−６７０℃の温度で８００秒間特別に焼戻し、空気を焼き入れた。次いで、特別に焼戻したシートに、火炎と射水を含むＮＦＰＡ−２５７火災加熱試験を行ったところ、４５分の時点で完全性が維持されて、試験に合格した。
【００３５】
実施例ＶＩ
長さ９６インチ、幅４８インチ、厚さ３／４インチ（１９ミリメートル）の透明フロート焼きなましガラスでできた長方形シートを選択した。シートの周辺の欠陥を検査した。次いで、シートのエッジを研磨して、ペンシル状の端部を作成した。さらに、シートを焼戻し炉で約６００−６７０℃の温度で８４０ 秒間特別に焼戻して、空気を焼入れた。次いで、特別に焼戻したシートにＮＦＰＡ−２５７火災加熱試験を行ったところ、９０分の時点で完全性が維持されて、火炎と射水部分を含むこの試験に合格した。
【００３６】
実施例ＶＩＩ
長さ９９と５／８ インチ、幅３３インチ、厚さ３／４インチ（１９ミリメートル）の透明フロート焼なましガラスの長方形シートを選択した。シートの周辺の欠陥を検査した。次いで、シートのエッジを研磨して、ペンシル状の端部を作成した。さらに、シートを焼戻し炉で約６４０−６７０℃の温度で８４０秒間特別に焼戻し、空気を焼き入れた。次いで、特別に焼戻したシートにＮＦＰＡ−２５７火災加熱試験を行ったところ、９０分の時点で完全性が維持されて、火炎と射水部分を含むこの試験に合格した。
【００３７】
実施例ＶＩＩＩ
それぞれの寸法が幅３６インチ、高さ７６インチ、厚さ３／４インチ（１９ミリメートル）の４枚の同じガラス板を、実施例ＶＩの強化プロセスを使用して特別に焼戻した。次いで、特別に焼戻したガラスでできた各強化シートを、消費者製品安全委員会（ＣＰＳＣ）１６ＣＦＲ１２０１ＣＡＴＩＩ、および米国国立標準研究所（ＡＮＳＩ）Ｚ９７．１ＣＡＴＡで指定された試験方法に従って衝撃試験を行った。特別に焼戻したガラスでできた各直立シートは、その中央表面に加えられた４００フィート−ポンドの衝撃力を受けた。特別に焼戻したガラスでできたシートはすべて破損することなくこの衝撃力に耐えた。衝撃ステップに続いて、特別に焼戻したガラスでできた各シートのエッジを中心点パンチで壊した。特別に焼戻したガラスでできた各シートの最も長い破損小片を１０個収集し、計量した。各シートの１０個の小片の合計重量は、１０平方インチの壊れていないガラスシート（２３８グラム）より軽かった。従って、特別に強化したガラスでできた各シートは、ＣＰＳＣ  １６  ＣＦＲ  ０２０１ ＣＡＴＩＩとＡＮＳＩ  Ｚ９７．１ＣＡＴＡのテストをクリアした。
【図１】
2020059642.tif 000002
【図２】
2020059642.tif 000003
【図３】
2020059642.tif 000004
【図４】
2020059642.tif 000005
【図５】
2020059642.tif 000006
【図６】
2020059642.tif 000007
【図７】
2020059642.tif 000008
【外国語明細書】
2020059642000001.pdf